【事件の表示】
　特願２０１４−２３９６６２「車両のダッシュボード用液晶表示素子」拒絶査定不服審判事件〔平成２７年　６月１８日出願公開、特開２０１５−１１１２６３〕について、次のとおり審決する。
【結　論】
　本件審判の請求は、成り立たない。
【理　由】
第１　手続の経緯
　本願は、平成２６年１１月２７日（パリ条約による優先権主張２０１３年１１月２９日、大韓民国）の出願であって、その後の手続の概要は、以下のとおりである。
　平成２７年　９月　１日付け：拒絶理由通知（同年同月８日発送）
　平成２８年　２月　８日　　：意見書・手続補正書の提出
　　　　同年　４月　５日付け：拒絶査定（同年同月１２日送達）
　　　　同年　８月　３日　　：審判請求
　　　　同年１０月１３日付け：拒絶理由通知（同年同月１７日発送。以下、「当審拒絶理由」とする。）
　平成３０年　４月１７日　　：意見書・手続補正書の提出
第２　本願発明
　本願の請求項１に係る発明（以下「本願発明１」という。）は、平成３０年４月１７日付け手続補正により補正された特許請求の範囲の請求項１に記載された事項により特定される次のとおりのものである。
「赤色（Ｒ）カラーフィルタ層、緑色（Ｇ）カラーフィルタ層及び青色（Ｂ）カラーフィルタ層を備えて赤色、緑色及び青色を実現する液晶パネルと、
　青色光を発光する青色ＬＥＤと、２：１で混合された緑色蛍光物質及び赤色蛍光物質からなる蛍光層とからなり、前記液晶パネルに白色光を供給するＷ−ＬＥＤを含むバックライトとから構成され、
　前記赤色カラーフィルタ層は、下記化学式（１）のアントラキノン顔料を４０〜４５重量％分散させた感光性カラー樹脂からなり、
　前記Ｗ−ＬＥＤは、４４０〜４６０ｎｍの波長帯と、５２０〜５４０ｎｍの波長帯と、６１０〜６３０ｎｍの波長帯とにピークを形成し、前記Ｗ−ＬＥＤは、２５〜３０ｌｍの輝度を有することを特徴とする液晶表示素子。
　　【化１】
」
第３　当審拒絶理由の概要
　当審拒絶理由の概要は、次のとおりである。
　本件出願の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
引用例１：特開２０１１−５９６７３号公報 
引用例２：特開２０１３−１９９５１６号公報 
引用例３：特開２００９−５８６５０号公報 
引用例４：特開２００７−２７７２７７号公報 
第４　刊行物の記載事項
１　引用例１について
　本願の優先権主張の日前に頒布された刊行物である引用例１（特開２０１１−５９６７３号公報）には、図面とともに、次の記載がある（なお、下線は当審で付加した。以下同様。）。
（１）　「【請求項１】
　染料を含むカラーフィルタと白色発光ダイオード光源とを含み、
　白色発光ダイオード光源から出射される光が、波長４３０ｎｍ〜４８５ｎｍの範囲内に発光強度が最大となる波長λ１を有し、波長５００ｎｍ〜５８０ｎｍの範囲内に発光強度が極大となる波長λ２を有し、波長５９０ｎｍ〜６８０ｎｍの範囲内に発光強度が極大となる波長λ３を有する光である表示装置。
（略）
【請求項４】
　カラーフィルタが、染料及び顔料を含むカラーフィルタである請求項１〜３のいずれか記載の表示装置。
（略）
【請求項１０】
　顔料が、Ｃ．Ｉ．ピグメントブルー１５：６、Ｃ．Ｉ．ピグメントグリーン３６、Ｃ．Ｉ．ピグメントグリーン５８、Ｃ．Ｉ．ピグメントイエロー１３８、Ｃ．Ｉ．ピグメントイエロー１３９、Ｃ．Ｉ．ピグメントイエロー１５０、
Ｃ．Ｉ．ピグメントレッド１７７
（２）　「【０２７８】
　感光性樹脂組成物を用いてカラーフィルタを作製する場合、その感光性樹脂組成物は、例えば、青色感光性樹脂組成物、緑色感光性樹脂組成物及び赤色感光性樹脂組成物としてそれぞれ調整される。
　青色感光性樹脂組成物に用いられる顔料としては、Ｃ．Ｉ．ピグメントレッドバイオレット２３、Ｃ．Ｉ．ピグメントブルー１５：３、１５：６から選ばれる少なくとも１つの顔料を含有している顔料が好ましく、Ｃ．Ｉ．ピグメントブルー１５：６を含有している顔料がより好ましい。緑色感光性樹脂組成物に用いられる顔料としては、Ｃ．Ｉ．ピグメントグリーン３６、５８、Ｃ．Ｉ．ピグメントイエロー１３８、１５０から選ばれる少なくとも１種を含有している顔料が好ましい。
赤色感光性樹脂組成物に用いられる顔料としては、Ｃ．Ｉ．ピグメントイエロー１３８、１３９、１５０、Ｃ．Ｉ．ピグメントレッド１７７、２４２、２５４から選ばれる少なくとも１種を含有している顔料が好ましい。これらの顔料は、単独でも、２種以上を混合して用いてもよい。
（３）　「【０２８８】
　フォトリソグラフィー法により各色画素を形成する場合は、上述した赤色、緑色及び青色の感光性樹脂組成物を用いて、各感光性樹脂組成物を任意の順番で基板に現像してパターンを形成することにより、カラーフィルタとすることができる。すなわち、本発明の表示装置に含まれるカラーフィルタは、上述の各感光性樹脂組成物を所定の形状に製膜することにより形成されるものである。
　図１は、本発明の表示装置が含むカラーフィルタ１を示す概略図である。
カラーフィルタ１は、基板３と、基板３上に形成された複数の開口を有した格子状のブラックマトリクスＢＭと、ブラックマトリクスＢＭの各開口を覆うように順番に形成された透明赤色の感光性樹脂組成物膜Ｒ、透明緑色の感光性樹脂組成物膜Ｇ及び透明青色の感光性樹脂組成物膜Ｂとを有している。
（４）　「【０２９４】
　
白色ＬＥＤは、波長４３０ｎｍ〜４８５ｎｍの範囲内に発光強度が最大となる波長λ
１
を有し、波長５００ｎｍ〜５８０ｎｍの範囲内に発光強度が極大となる波長λ
２
を有し、波長５９０ｎｍ〜６８０ｎｍの範囲内に発光強度が極大となる波長λ
３
を有する。
　
白色ＬＥＤとしては、青色ＬＥＤと蛍光体とを含む光源であることが好ましく、例えば、青色ＬＥＤの表面に蛍光フィルタを形成したものや、青色ＬＥＤの樹脂パッケージに蛍光体を含有させたものが挙げられる。
【０２９５】
　
白色ＬＥＤとしては、青色ＬＥＤと赤色発光蛍光体及び緑色発光蛍光体とを含む光源であることがより好ましい。
　
緑色発光蛍光体を含有する蛍光フィルタまたは、緑色発光蛍光体を含有する樹脂パッケージは、青色ＬＥＤからの青色発光の一部を吸収し５００ｎｍ〜５８０ｎｍの間に極大発光をもつ緑色光を発光し、赤色発光蛍光体を含有する蛍光フィルタまたは、赤色発光蛍光体を含有する樹脂パッケージは同様に、５９０ｎｍ〜６８０ｎｍの間に極大発光をもつ赤色光を発光する。
（５）　「【０３０２】
  
カラーフィルタは、シール剤を用いて対向基板と貼り合わせ、シール部に設けられた注入口から液晶を注入したのち注入口を封止し、必要に応じて偏光膜や位相差膜を基板の外側に貼合することにより、液晶表示パネルが製造される。
  かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）などのカラーフィルタを使用してカラー化を行う液晶表示モードに使用することができる。
【０３０３】
  図２は、本発明の表示装置１０を示す概略図である。表示装置１０は、ノート型パソコン用の
ＴＦＴ駆動型液晶表示装置
【０３０４】
  他方、第２の透明基板２１の内面には、カラーフィルタ２２が形成されている。カラーフィルタを構成する各色画素（図示せず）は、ブラックマトリックス（図示せず）により分離されている。カラーフィルタ２２を覆って例えばＩＴＯからなる透明電極層２３が形成され、透明電極層２３を覆って配向層２４が設けられている。また、第２の透明基板２１の外面には、偏光板２５が形成されている。
  
光源３１を備えたバックライトユニット３０
【０３０５】
  図３は、バックライトユニット３０を示す斜視図である。バックライトユニット３０は、光源３１、導光板３３及び導光板３３の上面に設けられた拡散板３４を備える。光源３１は、導光板３３の一側面３３ａに面して設けられ、その全長にわたって、導光板３３の側面３３ａに対応する部分を除きリフレクタ３２により囲まれている。また、導光板３３は、側面３３ａを除く他の３つの側面及び底面が反射板３５により覆われている。光源３１からの光は、リフレクタ３２により導光板３３に導かれ、拡散板３４を経て面状光となって偏光板１５から液晶層ＬＣへと入射する。反射板３５は、導光板３３へ入射した光を効率よく拡散板３４に指向させる。」
（６）　上記（４）の「白色ＬＥＤとしては、青色ＬＥＤと蛍光体とを含む光源であることが好ましく、例えば、青色ＬＥＤの表面に蛍光フィルタを形成したものや、青色ＬＥＤの樹脂パッケージに蛍光体を含有させたものが挙げられる。」、「白色ＬＥＤとしては、青色ＬＥＤと赤色発光蛍光体及び緑色発光蛍光体とを含む光源であることがより好ましい。」、及び、
上記（５）の「光源３１を備えたバックライトユニット３０」からみて、
バックライト３０は、青色ＬＥＤと、前記青色ＬＥＤの表面に赤色発光蛍光体及び緑色発光蛍光体からなる蛍光フィルタを形成した白色ＬＥＤを備えていることが読み取れる。
（７）　したがって、上記引用例１には次の発明（以下、「引用例１発明」という。）が記載されていると認められる。
 「透明赤色の感光性樹脂組成物膜Ｒ、透明緑色の感光性樹脂組成物膜Ｇ及び透明青色の感光性樹脂組成物膜Ｂとを有しているカラーフィルタ１と、
前記カラーフィルタ１を備えた液晶表示パネルと、
青色ＬＥＤと、前記青色ＬＥＤの表面に赤色発光蛍光体及び緑色発光蛍光体からなる蛍光フィルタを形成した白色ＬＥＤを備えたバックライト３０と、
前記赤色感光性樹脂組成物膜を構成する赤色感光性樹脂組成物は、Ｃ．Ｉ．ピグメントイエロー１３８、１３９、１５０、Ｃ．Ｉ．ピグメントレッド１７７、２４２、２５４から選ばれる少なくとも１種を含有している顔料及び染料を含んでおり、 
前記白色ＬＥＤは、波長４３０ｎｍ〜４８５ｎｍの範囲内に発光強度が最大となる波長λ１を有し、波長５００ｎｍ〜５８０ｎｍの範囲内に発光強度が極大となる波長λ２を有し、波長５９０ｎｍ〜６８０ｎｍの範囲内に発光強度が極大となる波長λ３を有する、
ＴＦＴ駆動型液晶表示装置。」 
２　引用例２について
　本願の優先権主張の日前に頒布された刊行物である引用例２（特開２０１３−１９９５１６号公報）には、図面とともに、次の記載がある。
（１）　「【請求項１】
 
 下記式（１）で表されるＣ. Ｉ.ピグメントレッド１７７
【化１】
（式中、Ｒ1〜Ｒ18は、それぞれ独立に、水素原子、ハロゲン原子、水酸基、アルキル基、アルコキシル基、ニトロ基、アミノ基、シアノ基、下記式（４）または下記式（５）で表される塩基性基を表わす。ただし、Ｒ1〜Ｒ18の少なくとも一つは、式（４）もしくは下記式（５）で表される塩基性基である。）・・・」
（２）　「【０００２】
　液晶表示装置は、２枚の偏光板に挟まれた液晶層が、１枚目の偏光板を通過した光の偏光度合いを制御して、２枚目の偏光板を通過する光量をコントロールすることにより表示を行う表示装置であり、ツイストネマチック（ＴＮ）型液晶を用いるタイプが主流となっている。この２枚の偏光板の間にカラーフィルタを設けることによりカラー表示が可能となり、近年、
テレビやパソコンモニタ等に用いられるようになったことから、カラーフィルタに対して高明度化、高コントラスト化、高色再現性の要求が高まっている。
【０００３】
　カラーフィルタは、ガラス等の透明な基板の表面に２種以上の異なる色相の微細な帯（ストライプ）状のフィルタセグメントを平行又は交差して配置したもの、あるいは微細なフィルタセグメントを縦横一定の配列で配置したものからなっている。一般的に赤、緑、および青の３色のフィルタセグメントから形成されることが多く、これら各セグメントは、数ミクロン〜数１００ミクロンと微細であり、しかも色相毎に所定の配列で整然と配置されている。
【０００４】
　一般的に、カラー液晶表示装置では、カラーフィルタの上に液晶を駆動させるための透明電極が蒸着あるいはスパッタリングにより形成され、さらにその上に液晶を一定方向に配向させるための配向膜が形成されている。これらの透明電極および配向膜の性能を充分に得るには、カラーフィルタを形成する製造工程において、一般に２００℃以上、好ましくは２３０℃以上の高温処理が必要である。このため、現在、カラーフィルタの製造方法では、耐光性、耐熱性に優れる顔料を着色剤とする顔料分散法と呼ばれる方法が主流となっている。
【０００５】
　顔料分散法において、赤色フィルタセグメントには、着色剤としてジケトピロロピロール系顔料、アントラキノン系顔料、ペリレン系顔料またはジスアゾ系顔料等の耐光性および耐熱性に優れる顔料を単独または組み合わせて用いることが一般的である。
【０００６】
　これらのうち、特に
ジアントラキノン顔料は、塗膜にした際のコントラストが高く、耐光性や耐熱性にも優れているため、カラーフィルタ用途に多く使用されている。
（３）　「【００１５】
　
本発明が解決しようとする課題は、高明度かつ高コントラスト比なカラーフィルタを提供するための顔料組成物とその製造方法を提供することである。特に、従来の技術では困難であった、カラーフィルタ用途に適した比表面積を有するジアントラキノン顔料の一種であるＣ．Ｉ．ピグメントレッド１７７を主成分とする顔料組成物とその製造方法を提供することにある。
３　引用例３について
　本願の優先権主張の日前に頒布された刊行物である引用例３（特開２００９−５８６５０号公報）には、図面とともに、次の記載がある。
（１）　「【０００９】
　
本発明は、上記問題点を解決するものであり、優れた赤色再現性を有する液晶表示装置及びそれに用いるカラーフィルタを提供することを目的とする。
（２）　「【００１８】
　本発明の第１及び第２の態様に係る液晶表示装置において、
前記赤色画素の形成に用いる赤色感光性着色組成物中の有機顔料は、少なくともＣｌピグメントナンバーＰＲ１７７及びＣｌピグメントナンバーＰＲ２５４を含み、前記赤色感光性着色組成物の固形分中の全有機顔料の２５％以上８０％未満をＣｌピグメントナンバーＰＲ１７７とすることができる。
【００１９】
　本発明の第３の態様は、透明基板上に赤色画素を含む複数色の着色画素を備え、以上の液晶表示装置に用いることを特徴とするカラーフィルタを提供する。
【発明の効果】
【００２０】
　本発明によると、
青色ＬＥＤと赤色発光蛍光体及び緑色発光蛍光体とを組み合わせて混色させた白色ＬＥＤ装置をバックライトに具備し、前記バックライトにマッチングした赤色再現性に優れる色材を用いた赤色画素を備えるカラーフィルタを具備することで、赤色再現性に優れた液晶表示装置を得ることができる。
（３）　「【００８５】
　カラーフィルタの画素を形成する着色組成物に用いることのできる有機顔料の具体例を、以下にカラーインデックス番号で示す。  
赤色顔料としては、Ｃ．Ｉ． Ｐｉｇｍｅｎｔ Ｒｅｄ ２５４、ＰＲ１７７
７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５５、２６４、２７２、２７９等が挙げられる。」
（４）　「【０１２８】
　白色ＬＥＤ装置バックライト作製例１〜３で得たバックライト（１）〜（３）および擬似白色ＬＥＤ装置であるバックライト（４）について、最大発光強度を１とした場合の相対発光強度スペクトルを図７に示す。
【０１２９】
　
上記バックライト４種に組み合わせるカラーフィルタの赤色画素作製用赤色感光性着色組成物として、ＰＲ２５４、ＰＲ１７７及びＰＹ１５０を用い、下記表１に示すような顔料比率の赤色感光性着色組成物１〜５を得た。
【表１】
【０１３０】
　上記表１に示すような赤色感光性着色組成物１および２を用い、バックライト（１）と組み合わせた際に、ｘ＝０．６８０になるよう膜厚を調整して赤色画素１、２を形成し、バックライト（１）と赤色画素１、２との組合せを実施例１、２とした。
【０１３１】
　赤色感光性着色組成物１を用い、バックライト（２）と組み合わせた際にｘ＝０．６８０になるよう膜厚を調整して赤色画素３を形成し、バックライト（２）と赤色画素３との組合せを実施例３とした。
【０１３２】
　赤色感光性着色組成物３を用い、バックライト（１）と組み合わせた際にｘ＝０．６８０になるよう膜厚を調整して赤色画素４を形成し、バックライト（１）と赤色画素４との組合せを実施例４とした。
【０１３３】
　赤色感光性着色組成物１および２を用い、バックライト（１）と組み合わせた際にｘ＝０．６２０になるよう膜厚を調整して赤色画素５、６を形成し、バックライト（１）と赤色画素５、６との組合せを実施例５、６とした。
【０１３４】
赤色感光性着色組成物１を用い、バックライト（２）と組み合わせた際にx=0.620になるよう膜厚を調整して赤色画素７を形成し、バックライト（２）と赤色画素７との組合せを実施例７とした。
【０１３５】
　赤色感光性着色組成物３を用い、バックライト（１）と組み合わせた際にｘ＝０．６８０になるよう膜厚を調整して赤色画素８を形成し、バックライト（１）と赤色画素８との組合せを実施例８とした。
【０１３６】
　以上の実施例１〜８で用いた赤色画素１〜８の分光透過率特性を図８に示す。
【０１３７】
　また、赤色感光性着色組成物１を用い、バックライト（３）と組み合わせた際にｘ＝０．６８０になるよう膜厚を調整して赤色画素９を形成し、バックライト（３）と赤色画素９との組合せを比較例１とした。
【０１３８】
  赤色感光性着色組成物４を用いて、バックライト（１）、（２）、（３）と組み合わせた際にｘ＝０．６８０になるよう膜厚を調整して赤色画素１０、１１、１２を形成し、バックライト（１）、（２）、（３）と赤色画素１０、１１、１２との組合せを比較例２、３、４とした。
【０１３９】
　赤色感光性着色組成物５を用い、バックライト（４）と組み合わせた際にｘ＝０．６８０になるよう膜厚を調整して赤色画素１３を形成し、バックライト（４）と赤色画素１３との組合せを比較例５とした。
【０１４０】
　ｘ＝０．６２０になるよう膜厚を調整して赤色画素１４〜１８を形成し、各バックライトと組合せたことを除いて、比較例１〜５と同様の比較例６〜１０とした。
【０１４１】
　比較例１〜５で用いた赤色画素９〜１３の分光透過率を図８に、比較例６〜１０用いた赤色画素１４〜１８の分光透過率を図９に示した。」
（５）　「【０１６３】
　以上の結果により、特に、バックライトとして、第１の発光ピーク４４０〜４７０ｎｍ、第２の発光ピーク５１０〜５５０ｎｍ、第３の発光ピーク６３０〜６７０ｎｍの三波長の白色ＬＥＤ装置であって、第２のピーク波長〜第３のピーク波長間の最低相対発光強度値が、第２のピーク波長及び第３のピーク波長のうち相対発光強度値の低い方に対して７０％以下である深紅性の高いものを用い、且つこのバックライトに組み合わせるカラーフィルタとして、赤色画素形成に用いる赤色感光性着色組成物が、顔料として少なくともＰＲ１７７及びＰＲ２５４を含み、顔料としてＰＲ１７７及びＰＲ２５４から成り、その顔料比率が深紅性に優れる顔料であるＰＲ１７７を２５％以上含有したもの、更に好ましくは４５％〜８０％で含有したものであった場合に、特に深紅の赤色表示の可能な液晶表示装置が得られ、フォトリソ特性が良好なカラーフィルタが得られることがわかった。」
４　引用例４について
　本願の優先権主張の日前に頒布された刊行物である引用例４（特開２００７−２７７２７７号公報）には、図面とともに、次の記載がある。
（１）　「【０００２】
　従来より、窒化ガリウム（ＧａＮ）系発光ダイオード（ＬＥＤ）等の半導体発光素子と、波長変換材料としての蛍光体とを組み合わせて構成される白色発光の発光装置が、消費電力が小さく長寿命であるということが知られている。そして、これらの発光装置は前記の特徴を活かして画像表示装置や照明装置の発光源として注目されている。中でも、Ｉｎ添加ＧａＮ系青色ＬＥＤと、Ｃｅ付活イットリウムアルミニウムガーネット系黄色蛍光体とを組み合わせた白色発光装置が代表的な発光装置として挙げられる。
【０００３】
  しかし、従来からこの発光装置では、赤色領域（６００ｎｍ以上）の光量が少ないこと、及び青緑色領域（４８０ｎｍ〜５１０ｎｍ）の光量が少なく演色性が低いことが指摘されている。また、この発光装置は、高い光量を得るために発光装置に流す電流を増加させると、発光装置で発せられる熱により蛍光体の温度が上昇することに伴って蛍光体の蛍光強度が低下する、所謂温度消光現象が顕著になる。このため、この発光装置を使用する場合、青色ＬＥＤからの青色光と蛍光体からの黄色光の混色バランスがずれて白色発光装置の発光色が顕著にずれることなどがあった。更に、発光装置の平均演色評価数Ｒａが低く、また、発光装置を使用する際の発光色の変移が大きくなり安定な発光色が得にくいこともあり、より一層の改良が求められていた。
【０００４】
  発光装置の演色性が低いという問題を改良すべく、特許文献１では、（Ｙ１−ａ−ｂＧｄａＣｅｂ）３（Ａｌ１−ｃＧａｃ）５Ｏ１２系緑色蛍光体の発光色に加え、赤色成分を増大させるために（Ｃａ１−ａ−ｂＳｒａＥｕｂ）Ｓ：Ｅｕ２＋系赤色蛍光体を使用すること、及び、これらの蛍光体を青色ＬＥＤで励起することにより白色合成光を発する白色発光装置が得られることを開示している。
  また、非特許文献１には、緑色蛍光体としてＳｒＧａ２Ｓ４：Ｅｕ２＋、赤色蛍光体としてＺｎＣｄＳ：Ａｇ，Ｃｌを使用した白色発光装置が開示されており、特許文献２では、緑色蛍光体として（Ｓｒ，Ｃａ，Ｂａ）（Ａｌ，Ｇａ）２Ｓ４：Ｅｕ２＋、赤色蛍光体として（Ｃａ，Ｓｒ）Ｓ：Ｅｕ２＋を使用した白色発光装置が開示されている。
【非特許文献１】Ｊ．Ｅｌｅｃｔｒｏｃｈｅｍ．Ｓｏｃ．Ｖｏｌ．１５０（２００３）ｐｐ．Ｈ５７−Ｈ６０
【特許文献１】特開２００３−２４３７１５号公報
【特許文献２】特表２００２−５３１９５６号公報」
（２）　「【００２５】
  色ずれの少ない発光装置の中でも特に演色性の高い発光装置を得るためには、発光装置に用いる蛍光体混合物は、５００ｎｍ〜５５０ｎｍの波長範囲に蛍光強度のピーク値を有する緑色系蛍光体の少なくとも一種を含有することが好ましい。この様な波長範囲に蛍光強度のピーク値を有する緑色系蛍光体を使用することにより、青緑色、緑色、黄緑色などの緑色域についての色再現性の高い発光装置を得ることが出来、更にはこの発光装置を用いることにより該緑色域での色再現性に優れたディスプレイ用バックライト、画像表示装置（ディスプレイ）や照明装置を得ることが可能となる。緑色蛍光体の蛍光強度のピーク値が５００ｎｍより短波長の場合や５５０ｎｍより長波長の場合には、青色ＬＥＤと組み合わせて使用する際に緑色域の色再現性が低くなり好ましくない。」
（３）　「【００４４】
  
本発明において、色ずれの少ない発光素子の中でも特に演色性の高い発光装置を得るためには、発光装置に用いる蛍光体混合物が、６１０ｎｍ〜６８０ｎｍの波長範囲に蛍光強度のピーク値を有する赤色系蛍光体を少なくとも一種含有することが好ましい。この様な 波長範囲に蛍光強度のピーク値を有する赤色系蛍光体を使用することにより、橙色、赤色、深赤色などの赤色域についての色再現性の高い発光装置を得ることができ、更にはこの発光装置を用いることにより該赤色域での色再現性に優れたディスプレイ用バックライト、画像表示装置（ディスプレイ）や照明装置を得ることが可能となる。蛍光強度のピーク値が６１０ｎｍより短波長の場合には、青色ＬＥＤと組み合わせて使用する際に赤色域の色再現性が低くなり、６８０ｎｍより長波長の場合には演色性は高くなるが、輝度が低くなる傾向にある。
（４）　「【００６０】
  なお、
緑色系蛍光体と赤色系蛍光体の発光効率のバランスや、赤色系蛍光体がどの程度緑色系蛍光体からの発光を吸収するかにもよるが、上記緑色系蛍光体と上記赤色系蛍光体を混合して用いる場合、緑色系蛍光体と赤色系蛍光体の合計重量に対して、緑色系蛍光体を重量百分率で、通常６５％以上、好ましくは７０％以上、より好ましくは８０％以上、特に好ましくは８５％以上含有することが好ましい。緑色系蛍光体の重量百分率がこの範囲よりも小さい場合は、高輝度で演色性が高く好ましい白色を示す白色発光装置を得ることができず、赤みの強い白色発光装置となる虞がある。また、白色発光装置とするためには、緑色系蛍光体の重量百分率は、通常９９％以下、好ましくは９８％以下、より好ましくは９７％以下である。
第５　対比・判断
１　対比
　本願発明１と引用例１発明とを対比する。
（１）　引用例１発明の「透明赤色の感光性樹脂組成物膜Ｒ、透明緑色の感光性樹脂組成物膜Ｇ及び透明青色の感光性樹脂組成物膜Ｂとを有しているカラーフィルタ１と、
前記カラーフィルタ１を備えた液晶表示パネルと」は、膜構造も層構造の一形態であるという例示するまでもない技術常識、及び、各感光性樹脂組成物膜はフィルタ機能を有することからみて、
本願発明１の「赤色（Ｒ）カラーフィルタ層、緑色（Ｇ）カラーフィルタ層及び青色（Ｂ）カラーフィルタ層を備えて赤色、緑色及び青色を実現する液晶パネル」に相当する。
（２）　本願発明１の「青色光を発光する青色ＬＥＤと、２：１で混合された緑色蛍光物質及び赤色蛍光物質からなる蛍光層とからなり、前記液晶パネルに白色光を供給するＷ−ＬＥＤを含むバックライト」と、
引用例１発明の「青色ＬＥＤと、前記青色ＬＥＤの表面に赤色発光蛍光体及び緑色発光蛍光体からなる蛍光フィルタを形成した白色ＬＥＤを備えたバックライト３０」とを対比する。
　引用例１発明の「青色ＬＥＤの表面に赤色発光蛍光体及び緑色発光蛍光体からなる蛍光フィルタ」において、表面にあるフィルタは、層構造を有しているものであるから、両者は、「青色光を発光する青色ＬＥＤと、緑色蛍光物質及び赤色蛍光物質からなる蛍光層とからなり、液晶パネルに白色光を供給するＷ−ＬＥＤを含むバックライト」に相当する。
（３）　本願発明１の「前記赤色カラーフィルタ層は、下記化学式（１）のアントラキノン顔料を４０〜４５重量％分散させた感光性カラー樹脂から」なる構成、及び、
「
」と、
引用例１発明の「透明赤色の感光性樹脂組成物膜Ｒ」とは、「前記赤色カラーフィルタ層は、感光性カラー樹脂から」なる点で一致する。
（４）　本願発明１の「前記Ｗ−ＬＥＤは、４４０〜４６０ｎｍの波長帯と、５２０〜５４０ｎｍの波長帯と、６１０〜６３０ｎｍの波長帯とにピークを形成し、前記Ｗ−ＬＥＤは、２５〜３０ｌｍの輝度を有する」構成と、
引用例１発明の「前記白色ＬＥＤは、波長４３０ｎｍ〜４８５ｎｍの範囲内に発光強度が最大となる波長λ１を有し、波長５００ｎｍ〜５８０ｎｍの範囲内に発光強度が極大となる波長λ２を有し、波長５９０ｎｍ〜６８０ｎｍの範囲内に発光強度が極大となる波長λ３を有する」とは、
「前記Ｗ−ＬＥＤは、４４０〜４６０ｎｍの波長帯と、５２０〜５４０ｎｍの波長帯と、６１０〜６３０ｎｍの波長帯とにピークを形成」する点で一致する。
（５）　引用例１発明の「ＴＦＴ駆動型液晶表示装置」は、液晶表示パネル、バックライト３０とを有する構成であるから、本願発明１の「液晶表示素子」に相当する。
したがって、両者は、
「　赤色（Ｒ）カラーフィルタ層、緑色（Ｇ）カラーフィルタ層及び青色（Ｂ）カラーフィルタ層を備えて赤色、緑色及び青色を実現する液晶パネルと、
　青色光を発光する青色ＬＥＤと、緑色蛍光物質及び赤色蛍光物質からなる蛍光層とからなり、前記液晶パネルに白色光を供給するＷ−ＬＥＤを含むバックライトとから構成され、
　前記赤色カラーフィルタ層は、感光性カラー樹脂からなり、
　前記Ｗ−ＬＥＤは、４４０〜４６０ｎｍの波長帯と、５２０〜５４０ｎｍの波長帯と、６１０〜６３０ｎｍの波長帯とにピークを形成することを特徴とする液晶表示素子。」である点で一致し、次の点で相違する。
（相違点１）
　赤色カラーフィルタ層が、本願発明１では、「下記化学式（１）のアントラキノン顔料を４０〜４５重量％分散させた感光性カラー樹脂から」なる、化学式（１）が、「
」であるのに対し、
引用例１発明では、「前記赤色感光性樹脂組成物膜を構成する赤色感光性樹脂組成物は、Ｃ．Ｉ．ピグメントイエロー１３８、１３９、１５０、Ｃ．Ｉ．ピグメントレッド１７７、２４２、２５４から選ばれる少なくとも１種を含有している顔料及び染料を含んで」いるものであるが、列挙した物質から特定の物質を限定しておらず、分散させる量も限定していない点。
（相違点２）
　蛍光層が、本願発明１では、「２：１で混合された緑色蛍光物質及び赤色蛍光物質からなる」ものであるのに対し、
引用例１発明では、「赤色発光蛍光体及び緑色発光蛍光体からなる」ものであるが、各蛍光物質の混合比について限定されていない点。
（相違点３）
　Ｗ−ＬＥＤが、本願発明１では、「２５〜３０ｌｍの輝度を有する」のに対し、
引用例１発明では、白色ＬＥＤの輝度について限定されていない点。
２　判断
（１）　上記（相違点１）について
　引用例２には、上記第４「２」（１）〜（３）からみて、
「下記式（１）で表されるＣ. Ｉ.ピグメントレッド１７７を有する顔料組成物から形成される赤色フィルタセグメントを具備する、液晶表示装置用カラーフイルタ
」、及び、
「ジアントラキノン顔料は、塗膜にした際のコントラストが高く、耐光性や耐熱性にも優れているため、カラーフィルタ用途に多く使用されている」ことが記載されている。 
　引用例３には、上記第４「３」（１）〜（４）からみて、
「青色ＬＥＤと赤色発光蛍光体及び緑色発光蛍光体とを組み合わせて混色させた白色ＬＥＤ装置を具備したバックライトと、
前記バックライトにマッチングした赤色再現性に優れる色材を用いた赤色画素を備えるカラーフィルタにおいて、
前記カラーフィルタの赤色画素の赤色感光性着色組成物として、Ｃ．Ｉ．ピグメントレッド１７７に相当するＰＲ１７７を顔料として含み、前記ＰＲ１７７の顔料比率が異なる複数のカラーフィルタの透過率特性」が記載されている。
　一方、引用例１の段落【００１４】には、「本発明によれば、輝度及びコントラストが良好な表示装置を得ることができる。」、
段落【０２９８】〜【０２９９】には、「液晶テレビ用途では、色再現性が重要視される。カラー液晶表示装置の色再現性は、赤（Ｒ）、緑（Ｇ）、青（Ｂ）の画素から放射される光の色で決まり、ＣＩＥ  １９３１表色系（ＣＩＥ  １９３１ ｓｔａｎｄａｒｄ  ｃｏｌｏｒｉｍｅｔｒｉｃ  ｓｙｓｔｅｍ）の三刺激値（Ｘ、Ｙ、Ｚ）から導き出される・・・（略）・・・ＮＴＳＣ比を大きくするためには、それぞれの画素の色純度を高くする必要があるが、色純度を高くするとカラーフィルタ全体の透過率が低下して、バックライト等の光源の利用効率（明度Ｙ値（三刺激値のＹ）で表す。）が低くなる。このため、所定の輝度を維持するためには、バックライト等の光源は必然的に高い消費電力が必要となる。青色ＬＥＤの表面に蛍光体を塗布することによって形成される白色ＬＥＤは、低い電力で高い輝度を得ることができるため、特に色純度の高いカラーフィルタに対して有用である。」と記載され、
液晶表示装置において、輝度及びコントラストが良好なこと、色再現性が良いこと、及び、カラーフィルタによる画素の色純度を高めることが課題であることが記載されている。
　
　したがって、引用例１に記載された上記課題を解決するため、引用例２に記載された、色再現性に関連するコントラストが高く、カラーフィルタ用途に多く使用されている上記「式（１）」で表されるジアントラキノン顔料を含む材料を選択することは、当業者の通常の創作活動の範囲でなし得ることである。
 そして、引用例３の段落【０１６３】の「・・・このバックライトに組み合わせるカラーフィルタとして、赤色画素形成に用いる赤色感光性着色組成物が、顔料として少なくともＰＲ１７７及びＰＲ２５４を含み、顔料としてＰＲ１７７及びＰＲ２５４から成り、その顔料比率が深紅性に優れる顔料であるＰＲ１７７を２５％以上含有したもの、更に好ましくは４５％〜８０％で含有したものであった場合に、特に深紅の赤色表示の可能な液晶表示装置が得られ、フォトリソ特性が良好なカラーフィルタが得られることがわかった。」の記載からみて、
ＰＲ１７７の顔料比率を最適なものに設計すること、即ち、感光性カラー樹脂におけるアントラキノン顔料の分散量を最適なものに設計することは、当業者であれば容易になし得ることであり、感光性カラー樹脂におけるアントラキノン顔料の分散量の範囲として４０〜４５重量％とすることに関しても、実施例において他のアントラキノン顔料の分散量での比較例と対比されていないことからみて、当該数値範囲に限定することのみにより格別の効果を有するものともいえない。 
  
 　よって、引用例１発明の赤色感光性樹脂組成物膜を構成する赤色感光性樹脂組成物が有する顔料のうち、液晶表示装置においてコントラストを高めるという共通の課題を解決するために引用例２に記載された上記式（１）で表されるアントラキノン顔料の一種であるジアントラキノン顔料であるＣ．Ｉ．ピグメントレッド１７７をカラーフィルタに用いる技術を採用し、その際に、引用例３に記載された感光性カラー樹脂におけるアントラキノン顔料の分散量を最適なものに設計する技術を付加して、相違点１に係る本願発明１の発明特定事項となすことは、当業者であれば容易に相当し得たことである。
（２）　上記（相違点２）について
　引用例４には、上記第４「４」（１）〜（４）からみて、
 「青色ＬＥＤと蛍光体とを組み合わせて構成される白色発光の発光装置において、 
 橙色、赤色、深赤色などの赤色域についての色再現性の高い発光装置を得ることができ、更にはこの発光装置を用いることにより該赤色域での色再現性に優れたディスプレイ用バックライト、画像表示装置（ディスプレイ）や照明装置を得ることを可能とする目的で、蛍光体混合物に、６１０ｎｍ〜６８０ｎｍの波長範囲に蛍光強度のピーク値を有する赤色系蛍光体を少なくとも一種含有し、蛍光体混合物における緑色系蛍光体と赤色系蛍光体の組成比は、 
 緑色系蛍光体と赤色系蛍光体の合計重量に対して、緑色系蛍光体を重量百分率で、通常６５％以上、好ましくは７０％以上、より好ましくは８０％以上、特に好ましくは８５％以上含有することが好ましい。緑色系蛍光体の重量百分率がこの範囲よりも小さい場合は、高輝度で演色性が高く好ましい白色を示す白色発光装置を得ることができず、赤みの強い白色発光装置となる虞がある。また、白色発光装置とするためには、緑色系蛍光体の重量百分率は、通常９９％以下、好ましくは９８％以下、より好ましくは９７％以下である」ことが記載されている。 
「橙色、赤色、深赤色などの赤色域についての色再現性の高い発光装置を得るためには、６１０ｎｍ〜６８０ｎｍの波長範囲に蛍光強度のピーク値を有する赤色系蛍光体を少なくとも一種含有することが好ましく、更にはこの発光装置を用いることにより該赤色域での色再現性に優れたディスプレイ用バックライト、画像表示装置（ディスプレイ）や照明装置を得ることが可能となる。
　そして、
緑色系蛍光体と赤色系蛍光体の発光効率のバランスや、赤色系蛍光体がどの程度緑色系蛍光体からの発光を吸収するかにもよるが、上記緑色系蛍光体と上記赤色系蛍光体を混合して用いる場合、緑色系蛍光体と赤色系蛍光体の合計重量に対して、緑色系蛍光体を重量百分率で、通常６５％以上、好ましくは７０％以上、より好ましくは８０％以上、特に好ましくは８５％以上含有することが好ましい。緑色系蛍光体の重量百分率がこの範囲よりも小さい場合は、高輝度で演色性が高く好ましい白色を示す白色発光装置を得ることができず、赤みの強い白色発光装置となる虞がある。また、白色発光装置とするためには、緑色系蛍光体の重量百分率は、通常９９％以下、好ましくは９８％以下、より好ましくは９７％以下である。
 　上記引用例４の記載において、緑色系蛍光体と赤色系蛍光体の合計重量に対して、緑色系蛍光体の重量百分率の値として、６５％、７０％等が示されており、これらを緑色蛍光体と赤色蛍光体の混合比にすると、１．８６：１、２．３３：１に対応する。
  よって、緑色系蛍光体と赤色系蛍光体の合計重量に対して、好ましい緑色系蛍光体の重量百分率の値が６５％以上であることは、緑色蛍光体と赤色蛍光体の混合比が「１．８６以上」：１のことを表している。
　したがって、引用例４には色再現性の高い発光装置を得るために、緑色系蛍光体と赤色系蛍光体の混合比を「１．８６以上」：１とする技術が記載されており、「１．８６以上」：１であれば、適宜の値で設計し得ることが読み取れる。
　上記のとおり引用例１にも色再現性を高めるという同様の課題があることからみて、引用例１発明の蛍光層において、緑色蛍光物質と赤色蛍光物質の混合比として、引用例４に記載された１．８６：１以上の範囲において、２：１の値を採用し、相違点２に係る本願発明１の発明特定事項となすことは、当業者であれば容易に相当し得たことである。
（３）　上記（相違点３）について
　ＬＥＤを設計する際に、ＬＥＤ素子の輝度をその組成やサイズ等を適宜調整して、必要な大きさの輝度になるように設計することは、例示するまでもなく周知の技術であり、「２５〜３０ｌｍの輝度」が白色ＬＥＤにおいて、格別な意義を有する範囲であるともいえない。
　よって、引用例１発明の白色ＬＥＤにおいて、輝度の大きさを適宜設計し、相違点３に係る本願発明１の発明特定事項となすことは、当業者であれば容易に相当し得たことである。
（４）　審判請求人の主張及び当該主張についての当審の判断
ア　審判請求人の主張
　審判請求人は、平成３０年４月１７日に提出された当審拒絶知通知に対する意見書において、次の主張をしている。
「本願明細書の［００５２］等に記載されるように、化学式（１）のアントラキノン顔料を含む赤色カラーフィルタ層は、純度の高い赤色を実現できるという利点があるものの、輝度及びアスペクト比が低下するという欠点がありますが、引用例１〜４はこのような欠点を全く認識しておりません。仮に、当業者が、引用例２及び３に記載される事項を考慮して、引用例１発明に記載された赤色感光性樹脂組成物膜を構成する赤色感光性樹脂組成物が含有する顔料としてＣ．Ｉ．ピグメントレッド１７７を採用し、その際にＣ．Ｉ．ピグメントレッド１７７の分散量を最適化したとしても、液晶表示装置の輝度及びアスペクト比が低下するという問題が生じます。そうすると、引用例４に記載される事項を考慮したとしても、当業者が、輝度及びアスペクト比が低下するという問題が生じる構成をあえて採用した上で、そのように低下した輝度及びアスペクト比を改善するために、引用例１発明に記載された蛍光体フィルタにおける緑色発光蛍光体と赤色発光蛍光体との混合比を２：１に設定し、５２０〜５４０ｎｍの波長帯及び６１０〜６３０ｎｍの波長帯の輝度を向上させて白色ＬＥＤの輝度を２５〜３０ｌｍとすることは動機付けがないと思料します。
　以上より、本願発明は、引用例１〜４に記載の発明に基づいて当業者が容易になし得たものではないと思料します。」
イ　審判請求人の主張の検討
　蛍光体を有するＬＥＤの技術分野において、複数の蛍光体の混合比を変更して、最適な発色を行うように設計することは、引用例４の段落【００６０】に記載されているように周知の技術的事項であり、最適な発色となるよう設計することにより、当然の結果として、輝度やアスペクト比の改善が行われることになるといえる。
　そして、引用例３には「Ｃ．Ｉ．ピグメントレッド１７７」を用いたカラーフィルタが、「優れた赤色再現性を有する」旨の記載があることからみて、「Ｃ．Ｉ．ピグメントレッド１７７」を用いたカラーフィルタとの組み合わせにおいて、ＬＥＤが最適な発色をするように設計することは、当業者の通常の創作活動の範囲にすぎない。
　そして、上記（相違点１）〜（相違点３）については、上記（１）〜（３）で検討したとおりである。
　よって、上記主張は採用できない。
ウ　効果について 
　そして、引用例１〜４を組み合わせるにあたり、阻害要因を有するものともいえず、本願発明１の奏する効果についても、引用例１〜４に基づいて当業者が予測し得る範囲内のものである。 
（５）　小括
　したがって、本願発明１は、引用例１発明、引用例２〜引用例４に記載された事項、及び、周知技術に基づいて当業者が容易に発明をすることができたものである。
第６　むすび 
　以上のとおりであるから、本願発明１は、引用例１発明、引用例２〜引用例４に記載された事項、及び、周知技術に基づいて当業者が容易に発明をすることができたものであり、特許法第２９条第２項の規定により特許を受けることができない。
 
  したがって、その余の請求項に係る発明において検討するまでもなく、本願は、拒絶されるべきものである。
　よって、結論のとおり審決する。